【事件の表示】
　特願２０００−２９９６１０「電子写真感光体、プロセスカートリッジ及び電子写真装置」拒絶査定不服審判事件〔平成１４年　４月１０日出願公開、特開２００２−１０７９６６〕について、次のとおり審決する。
【結　論】
　本件審判の請求は、成り立たない。
【理　由】
１．本願発明・手続の経緯
　本願は、平成１２年　９月２９日に出願されたものであって、平成１７年１０月３１日付けで拒絶査定がなされ、これに対し同年１２月　２日に拒絶査定に対する審判請求がなされたものであり、この特許出願にかかる発明は、平成１７年　９月２６日付けの手続補正書により補正された明細書の特許請求の範囲の請求項１ないし９に記載された事項により特定されるとおりのものであって、そのうちの請求項１に係る発明（以下、「本願発明」という。）は、次のとおりの電子写真感光体であるものと認める。
「導電性支持体、感光層を有する電子写真感光体において、
該電子写真感光体の表面層が、
（ｉ）下記式（１）で示される構成単位を有するポリアリレート、
（ｉｉ）下記式（２）で示される構成単位を有するポリカーボネート、並びに
（ｉｉｉ）下記式（３）および下記式（４）で示される構成単位を有する共重合体を含有し、該ポリアリレートの粘度平均分子量（Ｍａ）が３０，０００以上１０５，０００以下であり、該ポリカーボネートの粘度平均分子量（Ｍｃ）が２５，０００以上５５，０００以下であり、かつＭａ＞Ｍｃであることを特徴とする電子写真感光体：
【化１】
（式中、Ｘ1は、炭素原子、または単結合（この際のＲ5，Ｒ6は存在しない）、Ｒ1〜Ｒ4は水素原子、ハロゲン原子、置換されてもよいアルキル基、アリール基を示し、Ｒ5，Ｒ6は水素原子、ハロゲン原子、置換されてもよいアルキル基、アリール基、またはＲ5とＲ6が結合することによって形成されるアルキリデン基を示し、Ｒ7〜Ｒ10は水素原子、ハロゲン原子、置換されてもよいアルキル基、アリール基を示す。）、
【化２】
（式中、Ｘ2は、炭素原子、または単結合（この際のＲ15，Ｒ16は存在しない）、Ｒ11〜Ｒ14は水素原子、ハロゲン原子、置換されてもよいアルキル基、アリール基を示し、Ｒ15，Ｒ16は水素原子、ハロゲン原子、置換されてもよいアルキル基、アリール基、またはＲ15とＲ16が結合することによって形成されるアルキリデン基を示す。）、
【化３】
（式中、Ｒ17〜Ｒ22は水素原子、ハロゲン原子、置換されてもよいアルキル基、アリール基を示し、ｎは正の整数を示す。）、
【化４】
（式中、Ｘ3は、炭素原子、または単結合（この際のＲ27，Ｒ28は存在しない）、Ｒ23〜Ｒ26は水素原子、ハロゲン原子、置換されてもよいアルキル基、アリール基を示し、Ｒ27，Ｒ28は水素原子、ハロゲン原子、置換されてもよいアルキル基、アリール基、またはＲ27とＲ28が結合することによって形成されるアルキリデン基を示す。）。」
　
２．刊行物の記載　
　原査定の拒絶の理由で引用され、本願の出願前である平成１１年　８月　６日に頒布された刊行物である特開平１１−２１２２８９号公報（以下、「引用例１」という。）には、図面とともに次の事項が記載されている。
（１ａ）「【請求項１】導電性支持体及び感光層よりなる電子写真感光体において、該電子写真感光体の表面層が、
（Ａ）下記式（１）で示される繰返し単位を有するポリアリレート、
（Ｂ）下記式（２）で示される繰返し単位を有するポリカーボネート、
（Ｃ）下記式（３）及び式（４）で示される繰返し単位を有する共重合体、及び
（Ｄ）フッ素系樹脂粉末及び／又はケイ素原子を側鎖に有する重合性単量体を構成成分として有するグラフト重合体を含有することを特徴とする電子写真感光体。
【化１】
（Ｘ1 は、炭素原子、または単結合（この際のＲ5 ，Ｒ6 はなし）、Ｒ1 〜Ｒ4 は水素原子、ハロゲン原子、置換されてもよいアルキル基、アリール基を示し、Ｒ5 ，Ｒ6 はそれぞれ水素原子、ハロゲン原子、置換されてもよいアルキル基、アリール基、またはＲ5 とＲ6 が結合することによって形成されるアルキリデン基を示し、Ｒ7 〜Ｒ10はそれぞれ水素原子、ハロゲン原子、置換されてもよいアルキル基、アリール基を示す）
【化２】
（Ｘ2 は、炭素原子、または単結合（この際のＲ15，Ｒ16はなし）、Ｒ11〜Ｒ14は水素原子、ハロゲン原子、置換されてもよいアルキル基、アリール基を示し、Ｒ15，Ｒ16はそれぞれ水素原子、ハロゲン原子、置換されてもよいアルキル基、アリール基、またはＲ15とＲ16が結合することによって形成されるアルキリデン基を示す）
【化３】
（Ｒ17〜Ｒ22はそれぞれ水素原子、ハロゲン原子、置換されてもよいアルキル基、アリール基を示し、ｎは正の整数を示す）
【化４】
（Ｘ3 は、炭素原子、または単結合（この際のＲ27，Ｒ28はなし）、Ｒ23〜Ｒ26はそれぞれ水素原子、ハロゲン原子、置換されてもよいアルキル基、アリール基を示し、Ｒ27，Ｒ28はそれぞれ水素原子、ハロゲン原子、置換されてもよいアルキル基、アリール基、またはＲ27とＲ28が結合することによって形成されるアルキリデン基を示す）
【請求項２】前記式（１）におけるＲ1 ，Ｒ2 ，Ｒ5 ，Ｒ6 がメチル基でありＲ3 ，Ｒ4 ，Ｒ7 ，Ｒ8 ，Ｒ9 ，Ｒ10が水素原子である繰返し単位を有するポリアリレート、前記式（２）におけるＲ11〜Ｒ14が水素原子でありＲ15，Ｒ16がＸとともにシクロヘキシリデン基である繰返し単位を有するポリカーボネート、前記式（３）におけるＲ17〜Ｒ20がメチル基でありＲ21，Ｒ22が水素原子であり、かつ前記式（４）におけるＲ23〜Ｒ26が水素原子でありＲ27，Ｒ28がＸとともにシクロヘキシリデン基である繰返し単位を有する共重合体を含有することを特徴とする請求項１に記載の電子写真感光体。
【請求項３】前記（Ｄ）成分としてフッ素系樹脂粉体が四フッ化エチレン樹脂、三フッ化塩化エチレン樹脂、四フッ化エチレン六フッ化プロピレン樹脂、フッ化ビニル樹脂、フッ化ビニリデン樹脂、二フッ化二塩化エチレン樹脂及びそれらの共重合体から選ばれたものである請求項１及び請求項２に記載の電子写真感光体。
【請求項４】前記（Ｄ）成分としてケイ素原子を側鎖に有する重合性単量体を構成成分として有するグラフト重合体が、ケイ素原子を側鎖に有し末端に重合性官能基を有する単量体と、ケイ素原子を有しない重合性単量体もしくは末端に重合性官能基を有するオリゴマーからなるマクロ単量体とを共重合して得られるものである請求項１及び２に記載の電子写真感光体。
・・・
【請求項７】式（１）で示される構成単位を有するポリアリレート、及び式（２）で示される構成単位を有するポリカーボネート、及び式（３）及び式（４）で示される構成単位を有する共重合体を良溶媒中に溶解混合し、貧溶媒により再沈殿して得られたブレンド材料を含有することを特徴とする請求項１及び請求項２に記載の電子写真感光体。
【請求項８】前記感光体を帯電手段、現像手段及びクリーニング手段の構成要素と共に一体として結合された電子写真装置用プロセスカートリッジ。
【請求項９】前記感光体を帯電手段、現像手段及びクリーニング手段の構成要素と共に一体として結合されたプロセスカートリッジを備えることを特徴とする電子写真装置。」（【特許請求の範囲】）
　
（１ｂ）「本発明の目的は、従来のポリカーボネート樹脂またはポリアリレート樹脂を表面層として有していた問題点を解決し、機械的強度の強さと、潤滑性の高さの両者を耐久後まで一貫して兼ね備えた電子写真感光体を提供することにある。さらに電子写真特性が良好であり、かつ製造時の塗工性及び塗料ポットライフが良好であり、一般的なクリーニングブレードでも捲れの起こらない電子写真感光体を提供することである。」（【００１２】）
　
（１ｃ）「式（１）で示される構成単位の具体例を表１に示す・・・
・・・
」（【００１９】−【００２３】）
　
（１ｄ）「式（２）で示される構成単位の具体例を表２に示す・・・
・・・
」（【００２４】−【００２７】）
　
（１ｅ）「式（３）で示される構成単位の具体例を表３に示す・・・
・・・」（【００２７】−【００２９】）
　
（１ｆ）「本発明においては、式（１）で示される構成単位を有するポリアリレート、及び式（２）で示される構成単位を有するポリカーボネート、及び式（３）及び式（４）で示される構成単位を有する共重合体の粘度平均分子量は１０，０００〜２００，０００であることが好ましく、特には１５，０００〜１００，０００であることが好ましい。また、式（１）で示される構成単位を有するポリアリレートの粘度平均分子量（Ｍａ）と、式（２）で示される構成単位を有するポリカーボネートの粘度平均分子量（Ｍｃ）と、式（３）及び式（４）で示される構成単位を有する共重合体の粘度平均分子量（Ｍｓ）は、Ｍａ≧Ｍｃ≧Ｍｓであることが好ましい。」（【００４６】）
　
（１ｇ）「本発明における電子写真感光体は、感光層が電荷輸送材料と電荷発生材料を同一の層に含有する単層型であっても、電荷輸送層と電荷発生層に分離した積層型でもよいが電子写真特性からは積層型が好ましい。いずれの場合も、少なくとも電子写真感光体の表面層が、前述のとおり式（１）で示される（Ａ）成分としてポリアリレート、及び式（２）で示される（Ｂ）成分としてポリカーボネート、及び式（３）及び式（４）で示される（Ｃ）成分として共重合体及び（Ｄ）成分としてフッ素系樹脂粉体又はケイ素原子を側鎖に有するグラフト重合体を含有する。」（【００５０】）
　
（１ｈ）「［実施例１］・・・Ａｌシリンダーを支持体とし、これに、以下の材料より構成される塗料を支持体上に浸漬法で塗布し、１４０℃、３０分熱硬化して膜厚１５μｍの導電層を形成した。
・・・
　次にこの導電層上に、Ｎ−メトキシメチル化ナイロン３部及び共重合ナイロン３部をメタノール６５部、ｎ−ブタノール３０部の混合溶媒に溶解した溶液を浸漬法で塗布し、膜厚０．５μｍの中間層を形成した。
　次に・・・膜厚０．３μｍの電荷発生層を形成した。
　次に、電荷輸送層を形成するために、電荷輸送層用の塗料を調製した。ビスフェノールＣ型（例１−２）のポリアリレート５０部及びビスフェノールＺ型（例２−３）のポリカーボネート４０部および例３−１と例２−１３に示される変性ポリカーボネート１０部を用いて調製したブレンドポリマーを用いた。このブレンドポリマー１００部、ポリ四フッ化エチレン（商品名ルブロンＬ−２、ダイキン工業（株）製）１０部、フッ素系グラフトポリマー（商品名アロンＧＦ３００、東亞合成化学工業（株）製）０．５部を、モノクロロベンゼン５００部、ジクロロメタン５００部中に溶解し、ステンレス製ボールミルにて４８時間分散した。
　得られた分散液に下記構造式のアミン化合物９０部・・・下記構造式のアミン化合物１０部・・・を溶解し、電荷輸送層用の塗料を得た。
　この塗料を浸漬法で塗布し１２０℃２時間乾燥し２５μｍの電荷輸送層を形成した。」（【００６７】−【００７４】）
　
（１ｉ）「次に評価について説明する。
　装置はビューレットパッカード製ＬＢＰ「レーザージェット４ｐｌｕｓ」（プロセススピード７１ｍｍ／ｓｅｃ）を改造して用いた。改造は帯電器の直前にヒューズランプによる前露光を取り付け、残留電位測定時のみ点灯させて使用した。電位測定は、暗部をＶｄ、レーザー光照射部をＶｌ、前露光照射部をＶｒとして行った。作成した電子写真感光体をこの装置で２３℃、５５％ＲＨ下で通紙耐久を行った。シーケンスはプリント１枚ごとに１回停止する間欠モードとし１０００枚をプリントしたところで電位を測定し、続けて５０００枚まで通紙耐久を行い感光体の削れ量を測定した。また３２．５℃、８５％ＲＨの高温高湿環境で１５０００枚の通紙耐久を行った。シーケンスはプリント１枚ごとに１回停止する間欠モードとし、５００枚毎に１０分間プリントを休止し、１０００枚毎にカートリッジを出し入れすることを繰り返し、１５０００枚を耐久してクリーニングブレードのめくれを評価した。尚、必要に応じ１０分間のプリント休止中にトナー補給を行った。さらにソルベントクラック性は表面に指脂を付着させ２４時間放置し顕微鏡観察によりソルベントクラックの有無を観察した。ポットライフの評価として、各電荷輸送層塗料を室温（２３℃）にて密閉容器中にて１週間静置した後、溶解状態を観察した。」（【００７５】−【００７６】）
　
（１ｊ）「［実施例２］用いるブレンドポリマーとしてビスフェノールＺ型（例１−２３）及びビスフェノールＣ型（例１−２）を１／１で共重合したポリアリレートを用い、表４に示す条件とした以外は実施例１と同様にして行った。」（【００７６】）
　
（１ｋ）実施例１及び２の電子写真感光体は、続けて５０００枚まで通紙耐久試験を行った際の感光体の削れ量が４．５〜４．６（μｍ）と小さく、また３２．５℃、８５％ＲＨの高温高湿環境下で１５０００枚の通紙耐久試験を行った際にもブレードめくれの発生が生じない等、優れた特性を示すこと。（【００７８】）
　
（１ｌ）「［実施例１３］
　実施例１と同様の方法で膜厚１５μｍの導電層、膜厚０．５μｍの中間層、膜厚０．３μｍの電荷発生層を形成した。
　次に、電荷輸送層を形成するために、電荷輸送層用の塗料を調製した。ビスフェノールＣ型（例１−２）のポリアリレート５０部及びビスフェノールＺ型（例２−３）のポリカーボネート４０部及び例３−１と例２−１３に示される変性ポリカーボネート１０部を用いて調製したブレンドポリマーを用いた。このブレンドポリマー１００部、ケイ素原子を側鎖に有する重合性単量体を構成成分として有するグラフト重合体（化合物Ｎｏ．４−１）２部、下記構造式のアミン化合物９０部及び・・・下記構造式のアミン化合物１０部を、モノクロロベンゼン５００部、ジクロロメタン５００部中に溶解し、電荷輸送層用の塗料を得た。この塗料を浸漬法で塗布し１２０℃、２時間乾燥し２５μｍの電荷輸送層を形成した。次に実施例１と同様に評価された結果を表７に示す。
　［実施例１４］
　用いるブレンドポリマーとしてビスフェノールＺ型（例１−２３）およびビスフェノールＣ型（例１−２）を１／１で共重合したポリアリレートを用い、表６に示す条件とした以外は実施例１と同様にして行った。」（【００８０】−【００８１】）
　
（１ｍ）実施例１３及び１４の電子写真感光体は、続けて５０００枚まで通紙耐久試験を行った際の感光体の削れ量が４．７〜４．８（μｍ）と小さく、また３２．５℃、８５％ＲＨの高温高湿環境下で１５０００枚の通紙耐久試験を行った際にもブレードめくれの発生が生じない等、優れた特性を示すこと。（【００８５】）
　
（１ｎ）「本発明で示したポリアリレートとポリカーボネートと変性ポリカーボネートとケイ素原子を側鎖に有する重合性単量体を構成成分として有するグラフト重合体を含有することにより、優れた機械的強度と表面潤滑性を耐久後まで併せ持つ電子写真感光体を提供することができる。さらに電子写真特性が良好であり、かつ製造時の塗工性及び塗料ポットライフが良好であり、一般的なクリーニングブレードでも捲れの起こらない電子写真感光体を提供することができる。」（【００８５】）
　
（１ｏ）「【発明の効果】・・・本発明の電子写真感光体は、優れた機械的強度と表面潤滑性を耐久後まで併せ持ち、良好な電子写真特性を持っている。また、溶解性、ポットライフの改善により、材料（構成単位）の選択の幅が広がり、利用目的に応じた電子写真感光体の提供が可能となった。」（【００８６】）
　
　これら（１ａ）−（１ｏ）の記載内容を勘案すると、引用例１には、
「導電性支持体及び感光層よりなる電子写真感光体であって、該電子写真感光体の表面層が、
（Ａ）式（１）で示される繰返し単位を有するポリアリレート、
（Ｂ）式（２）で示される繰返し単位を有するポリカーボネート、
（Ｃ）式（３）及び式（４）で示される繰返し単位を有する共重合体、及び（Ｄ）フッ素系樹脂粉末及び／又はケイ素原子を側鎖に有する重合性単量体を構成成分として有するグラフト重合体を含有し、
式（１）で示される構成単位を有するポリアリレート、式（２）で示される構成単位を有するポリカーボネート、及び式（３）及び式（４）で示される構成単位を有する共重合体の粘度平均分子量は１５０００〜１０００００であるとともに、該ポリアリレートの粘度平均分子量（Ｍａ）と、該ポリカーボネートの粘度平均分子量（Ｍｃ）と、該共重合体の粘度平均分子量（Ｍｓ）が、Ｍａ≧Ｍｃ≧Ｍｓである電子写真感光体。」（式（１）−（４）の内容は上記摘記事項（１ａ）を参照。）の発明（以下、「引用例１発明」という。）が記載されていると認めることができる。
　
　また、同じく原査定の拒絶の理由で引用され、本願の出願前である平成１０年　７月１４日に頒布された刊行物である特開平１０−１８６６９１号公報（以下、「引用例２」という。）には、図面とともに次の事項が記載されている。
（２ａ）「【請求項１】有機光導電性化合物と、バインダー樹脂とを溶剤中に、溶解あるいは分散してなり、かつ脂肪族不飽和炭化水素を含有することを特徴とする電子写真感光体用塗布液組成物。
【請求項２】前記有機光導電性化合物が電荷発生剤および／または電荷輸送剤であることを特徴とする請求項１記載の電子写真感光体用塗布液組成物。
・・・
【請求項８】前記バインダー樹脂がポリカーボネート樹脂と、ポリエステル樹脂および／またはポリアリレート樹脂との混合物であることを特徴とする請求項１または５記載の電子写真感光体用塗布液組成物。
【請求項９】前記ポリカーボネート樹脂の粘度平均分子量が３０，０００〜６０，０００であることを特徴とする請求項６〜８のいずれかに記載の電子写真感光体用塗布液組成物。
・・・
【請求項１１】前記ポリアリレート樹脂の粘度平均分子量が３０，０００〜５０，０００であることを特徴とする請求項８記載の電子写真感光体用塗布液組成物。」（【特許請求の範囲】）
　
（２ｂ）「請求項９の本発明は、前記ポリカーボネート樹脂の粘度平均分子量が３０，０００〜６０，０００であることを特徴とする電子写真感光体用塗布液組成物である。
・・・
　請求項１１の本発明は、前記ポリアリレート樹脂の粘度平均分子量が３０，０００〜５０，０００であることを特徴とする電子写真感光体用塗布液組成物である。
　本発明に従えば、バインダー樹脂の粘度平均分子量が特定の範囲に調整されているので、感光体製品を使用して印刷した場合、バインダー樹脂の不溶物等に起因する画像ムラや黒点がなくなる。また、樹脂の混合物を用いるとき、各樹脂成分の粘度平均分子量が調整されているので、樹脂成分の相溶性が増大する。」（【００１３】）
　
（２ｃ）「電荷輸送層３に用いられるバインダー樹脂は、電荷発生層２に用いられるバインダー樹脂と実質的に異ならない。たとえば、ポリカーボネート、ポリアリレート、ポリエーテルケトン、エポキシ、ウレタン、セルロースエーテル、および前記の樹脂を構成するのに必要なモノマの共重合体等が挙げられる。これらの樹脂の中で、安定した電気特性、機械的強度、感光体の製造コストを考慮すると、ポリカーボネート樹脂が好ましい。特に、粘度平均分子量が約３０，０００〜約６０，０００であるポリカーボネート樹脂、ポリカーボネート樹脂の共重合体あるいはポリカーボネート樹脂と前記樹脂のモノマを繰返し成分とする共重合体が好ましい。また、これらのポリカーボネートに対して、たとえばポリエチレンテレフタレートに代表される芳香族ジカルボン酸成分とグリコール成分から構成されるポリエステル樹脂やポリアリレートなどのカルボキシル基、ヒドロキシル基などの官能性基を有する官能性モノマーと前記樹脂のモノマーとの共重合体を混合してもよい。特に粘度平均分子量が約２０，０００から５０，０００のポリエステル樹脂や粘度平均分子量が約３０，０００から約５０，０００のポリアリレートが、繰り返し使用時の電気特性や画像特性、および感光体の製造コストを考慮すると好ましい。」（【００３９】）
　
（２ｄ）「実施例１（積層型感光体）
・・・
　上記構造式（化１）で示す電荷発生剤であるビスアゾ系顔料２部と、フェノキシ樹脂（ＰＫＨＨ：ユニオンカーバイド社製）１部と、１，４−ジオキサンを９７部とをボールミル分散機で１２時間分散して分散液を調製し、これをタンクに満たし、直径８０ｍｍ、長さ３４８ｍｍのアルミ製円筒状支持体（アルミドラム）を浸漬、引き上げて塗工し、室温にて１時間乾燥を行い、厚さ約１μｍの電荷発生層をアルミドラム上に形成した。
・・・
　一方、電荷輸送剤として上記構造式（化２）で示されるヒドラゾン系化合物１００部と、バインダー樹脂として粘度平均分子量３９，０００のポリカーボネート樹脂（Ｚ−４００：三菱瓦斯化学社製）１００部と、さらに添加剤として２−ペンテンを０．１部加え、ジクロロメタン８００部に溶解し、電荷輸送層塗工用塗布液を調製した。
　上記のようにして形成された電荷発生層上に電荷輸送層塗工用塗布液を浸漬塗工し、８０℃で１時間乾燥を行い、厚さ約２０μｍの電荷輸送層を形成し、積層機能分離型感光体サンプルＡ（０日保存）を作製した。」（【００５９】−【００６３】）
　
（２ｅ）「実施例３
　バインダー樹脂として粘度平均分子量３９，０００ポリカーボネート樹脂（Ｚ−４００：三菱瓦斯化学社製）９０部と、粘度平均分子量４３，０００のポリアリレート樹脂（Ｕ−１００：ユニチカ社製）１０部と、添加剤１−オクテン０．０１部を用いたほかは、実施例１と同様に感光体サンプルＡ，Ｂを作製し、評価した。評価結果を表１に示す。サンプルＡ，Ｂともに初期にはきれいな画像が得られた。繰り返し使用すると、わずかに残留電位の上昇が見られたが、画像には変化は見られなかった。」（【００６５】）
　
３．対比
　本願発明と引用例１発明とを対比すると、引用例１発明の「式（１）で示される繰返し単位を有するポリアリレート」、「式（２）で示される繰返し単位を有するポリカーボネート」、「式（３）及び式（４）で示される繰返し単位を有する共重合体」は、本願発明の「式（１）で示される構成単位を有するポリアリレート」、「式（２）で示される構成単位を有するポリカーボネート」、「式（３）および式（４）で示される構成単位を有する共重合体」にそれぞれ相当する。
　また、引用例１発明の「表面層」は、本願発明のものと構造の共通する「ポリアクリレート」、「ポリカーボネート」、及び「共重合体」を含有する点で、本願発明の「表面層」とかわるところはない。
　してみると、本願発明と引用例１発明とは、
「導電性支持体、感光層を有する電子写真感光体であって、
該電子写真感光体の表面層が、
（ｉ）式（１）で示される構成単位を有するポリアリレート、
（ｉｉ）式（２）で示される構成単位を有するポリカーボネート、
（ｉｉｉ）式（３）および下記式（４）で示される構成単位を有する共重合体を含有し、
　該ポリアリレートの粘度平均分子量（Ｍａ）及び該ポリカーボネートの粘度平均分子量（Ｍｃ）が所定範囲に設定される電子写真感光体。」（式（１）−（４）の内容は、前記「１．」を参照。）である点で一致し、以下の点で相違する。
　
相違点：電子写真感光体の表面層中に含有されるポリアリレートの粘度平均分子量（Ｍａ）及びポリカーボネートの粘度平均分子量（Ｍｃ）が、本願発明では、Ｍａが３００００以上１０５０００以下、Ｍｃが２５０００以上５５０００以下、Ｍａ＞Ｍｃの範囲にあるものと特定されるのに対し、引用例１発明では、Ｍａ及びＭｃが１５０００〜１０００００の範囲に設定されるとともに、Ｍａ≧Ｍｃと設定される点。
　
４．当審の判断
　以下、上記相違点について検討する。
　引用例１発明は、電子写真感光体の表面層中にポリアリレート、ポリカーボネート等を共存させることにより機械的強度、表面潤滑性等といった電子写真感光体の諸特性を改善させるものであるから（摘記事項（１ａ）（１ｂ））、引用例１発明におけるポリアリレート及びポリカーボネートの粘度平均分子量を具体化するに際しては、電子写真感光体の機械的強度、表面潤滑性等といった特性を考慮の上、ポリアリレート及びポリカーボネートの粘度平均分子量を、引用例１発明の粘度平均分子量範囲の中でさらに好適化することが、当業者の通常の発想であると考えられる。
　そして、引用例１発明におけるポリアリレート及びポリカーボネートの粘度平均分子量を好適化するに際しては、電子写真感光体の表面層中に含有されるポリアリレート及びポリカーボネートの粘度平均分子量が、従来どの程度の値に設定されていたかが当業者に参酌されるものと考えられるところ、引用例２には、電子写真感光体の表面層中に含有させるポリアリレートの粘度平均分子量（Ｍａ）を３００００〜５００００、同じくポリカーボネートの粘度平均分子量（Ｍｃ）を３００００〜６００００に設定することが記載されるとともに（摘記事項（２ａ）（２ｂ）（２ｃ））、Ｍａが４３０００、Ｍｃが３９０００に設定された電子写真感光体の具体例が開示されている（摘記事項（２ｅ））。また、３００００以上１０５０００以下なるポリアリレートの粘度平均分子量、及び２５０００以上５５０００以下なるポリカーボネートの粘度平均分子量は、引用例２のほか、例えば、特開平９−４３８７０号公報の【００４０】−【００５８】には、表面層に当該範囲に包含された粘度平均分子量を有するポリアリレートが含有された電子写真感光体が記載され、特開平５−１５８２４８号公報の【００２３】−【００４７】、特開平７−３１９１８１号公報の【００４９】−【００９７】、及び特開平１−２５３７５２号公報の第１０頁左上欄第１０行−第１１頁左下欄には、表面層に当該範囲に包含される粘度平均分子量を有するポリカーボネートが含有された電子写真感光体が記載されるように、電子写真感光体の表面層中に含有させるポリアリレート及びポリカーボネートの粘度平均分子量として本願出願前に慣用されていた分子量に過ぎない。
　さらに、電子写真感光体の表面層中に２種以上の樹脂を含有させるに当たっては、それら樹脂の分子量は異なるのが普通であり、Ｍａ≧Ｍｃとの関係を具体化するに際し、ＭａをＭｃより大きい値となすことは、当業者の通常の選択である。
　そうすると、引用例１発明の表面層中に含有されたポリアリレートの粘度平均分子量（Ｍａ）及びポリカーボネートの粘度平均分子量（Ｍｃ）を、電子写真感光体が機械的強度、表面潤滑性等といった特性において許容される性能を示すように、引用例２の記載及び本願出願前周知の技術を参酌の上調整し、それらの粘度平均分子量を、Ｍａが３００００以上１０５０００以下、Ｍｃが２５０００以上５５０００以下にあるとともに、ＭａをＭｃより大となるよう設定することは、当業者であれば、容易になし得る程度の粘度平均分子量範囲の好適化に過ぎないものと云わざるを得ない。
　
　そして、機械的強度及び表面潤滑性等に優れた電子写真感光体が得られるといった本願明細書に示される本願発明の効果は、引用例１発明の表面層中に含有させるポリアリレートの粘度平均分子量（Ｍａ）及びポリカーボネートの粘度平均分子量（Ｍｃ）を、引用例１の記載、及びそれら樹脂の粘度平均分子量として従来好適に採用されている値等を参酌の上好適化することにより期待される特性の範囲を超えるものではなく、本願発明が格別顕著な効果を奏するものであるとはいえない。
　
　したがって、本願発明は、引用例１に記載される発明、並びに引用例２に記載される発明及び本願出願前周知の技術に基いて、当業者が容易に発明をすることができたものである。
　
５．むすび
　以上のとおり、本願発明は、引用例１に記載される発明、並びに引用例２に記載される発明及び本願出願前周知の技術に基いて、当業者が容易に発明をすることができたものであるから、特許法第２９条第２項の規定により特許を受けることができない。
　したがって、他の請求項に係る発明について検討するまでもなく、この特許出願は、拒絶すべきものである。
　よって、結論のとおり審決する。